(57)【要約】【課題】本発明は、高白紙光沢かつ良好なインク吸収性、インク発色性を有するとともに、特に顔料インク画像部擦過性に優れたインクジェット記録材料を提供する。【解決手段】吸収性支持体上に、下塗り層、上塗り層、光沢発現層が順次塗布されたインクジェット記録材料において、少なくとも下塗り層が０．２ｇ／ｍ２以上のホウ素化合物を含有し、上塗り層がアルミナ水和物を主体とする無機超微粒子及びポリビニルアルコールを含有し、光沢発現層がケイ酸ナトリウム・マグネシウム微粒子を主体として含有する層であることを特徴とするインクジェット記録材料。【選択図】なし【特許請求の範囲】
【請求項１】
吸収性支持体上に、下塗り層、上塗り層、光沢発現層が順次塗布されたインクジェット記録材料において、少なくとも下塗り層が０．２ｇ／ｍ２以上のホウ素化合物を含有し、上塗り層がアルミナ水和物を主体とする無機超微粒子及びポリビニルアルコールを含有し、光沢発現層がケイ酸ナトリウム・マグネシウム微粒子を主体として含有する層であることを特徴とするインクジェット記録材料。
【請求項２】
前記ケイ酸ナトリウム・マグネシウム微粒子の平均一次粒子径が１〜５０ｎｍである請求項１記載のインクジェット記録材料。
【発明の詳細な説明】
【技術分野】
【０００１】
本発明は高白紙光沢かつ良好なインク吸収性、インク発色性を有するとともに、特に顔料インク画像部擦過性に優れたインクジェット記録材料に関するものである。
【背景技術】
【０００２】
画像保存性、特に顔料インク画像部擦過性改良を目的に、最表面の塗層にシリコーン等の球状粒子を突出させるインクジェット記録材料（例えば、特許文献１参照）、又、コロイダルシリカ等の微粒子を最表面の塗層に適用したインクジェット記録材料（例えば、特許文献２参照）が提案されている。
【０００３】
しかしながら、特許文献１の如き提案では最表層の球状粒子がインクジェットインクを吸収しない構造であるため、粒子突出部分の影響でインク吸収ムラが発生することがある他、充分な白紙光沢が得られないことがある等の品質確保が困難であった。又、特許文献２の如き提案では白紙光沢の向上は認められるものの、インク吸収性と顔料インク画像部擦過性の両方を充分に確保できないことがあった。
【０００４】
すなわち従来のインクジェット記録材料では、良好な顔料インク画像部擦過性を維持しつつ、高白紙光沢と良好なインク吸収性、インク発色性という重要な性能を同時に満足するものではなかった。特に近年、インクジェット記録材料が銀塩写真の代替としても普及しており、上記性能は益々重要になってきている。
【先行技術文献】
【特許文献】
【０００５】
【特許文献１】特開２００７−２６８９０１号公報
【特許文献２】特開２００７−１６０５９６号公報
【発明の概要】
【発明が解決しようとする課題】
【０００６】
本発明の目的は、高白紙光沢かつ良好なインク吸収性、インク発色性を有するとともに、特に顔料インク画像部擦過性に優れたインクジェット記録材料を提供することにある。
【課題を解決するための手段】
【０００７】
本発明の上記目的は、吸収性支持体上に、下塗り層、上塗り層、光沢発現層が順次塗布されたインクジェット記録材料において、少なくとも下塗り層が０．２ｇ／ｍ２以上のホウ素化合物を含有し、上塗り層がアルミナ水和物を主体とする無機超微粒子及びポリビニルアルコールを含有し、光沢発現層がケイ酸ナトリウム・マグネシウム微粒子を主体として含有することで達成された。
【０００８】
又、前記ケイ酸ナトリウム・マグネシウム微粒子の平均一次粒子径が１〜５０ｎｍであることが好ましい。
【発明の効果】
【０００９】
本発明により、高白紙光沢かつ良好なインク吸収性、インク発色性を有するとともに、特に顔料インク画像部擦過性に優れたインクジェット記録材料の提供が可能となる。
【発明を実施するための形態】
【００１０】
以下、本発明を詳細に説明する。本発明において、支持体上に塗布される下塗り層には少なくとも０．２ｇ／ｍ２以上のホウ素化合物を含有する。この下塗り層に含有されるホウ素化合物と下塗り層上に塗布される上塗り層に含有されるポリビニルアルコールが架橋することで、亀裂のない上塗り層が形成される。但し、下塗り層に含有されるホウ素化合物が０．２ｇ／ｍ２未満であるとポリビニルアルコールとの架橋が充分に行われずに、上塗り層の塗布液を塗布、乾燥する過程で発生する乾燥収縮等の影響により上塗り層に亀裂が発生することとなり好ましくない。又、下塗り層に含有されるホウ素化合物の上限については特に限定されるものではないが、ホウ素化合物の溶解濃度や塗布操業性等を鑑み、５ｇ／ｍ２以下が好ましい範囲である。
【００１１】
本発明に用いられるホウ素化合物としては、例えば、ホウ酸、ホウ酸塩（例えば、オルトホウ酸塩、ＩｎＢＯ３、ＳｃＢＯ３、ＹＢＯ３、ＬａＢＯ３、Ｍｇ３（ＢＯ３）２、Ｃｏ３（ＢＯ３）２）、二ホウ酸塩（例えば、Ｍｇ２Ｂ２Ｏ５、Ｃｏ２Ｂ２Ｏ５）、メタホウ酸塩（例えば、ＬｉＢＯ２、Ｃａ（ＢＯ２）２、ＮａＢＯ２、ＫＢＯ２）、四ホウ酸塩（例えば、Ｎａ２Ｂ４Ｏ７・１０Ｈ２Ｏ）、五ホウ酸塩（例えば、ＫＢ５Ｏ８・４Ｈ２Ｏ）等を挙げることができる。中でも、速やかに架橋反応を起こすことができる点で、ホウ酸、ホウ砂が好ましい。
【００１２】
本発明の下塗り層には、０．２ｇ／ｍ２以上のホウ素化合物を含有するが、その他に無機微粒子やバインダー等を適宜添加しても構わない。
【００１３】
本発明の上塗り層で用いられるポリビニルアルコールは、完全又は部分ケン化のポリビニルアルコールあるいはカチオン変性、シラノール変性等の変性ポリビニルアルコールを用いることができる。各種ポリビニルアルコールの中でも特に好ましいのは、ケン化度が８０％以上の部分又は完全ケン化したものであり、平均重合度２００〜５０００のものが好ましく用いられる。表面亀裂抑制の点から、平均重合度が２７００〜５０００の高重合度のものが特に好ましく用いられる。
【００１４】
本発明において上塗り層で用いられる無機超微粒子とは、平均粒子径が５００ｎｍ以下の無機微粒子のことであり、この平均粒子径とは、一次粒子が凝集していない場合は平均一次粒子径のことであり、一次粒子が凝集して二次粒子を形成している場合は平均二次粒子径のことをいう。無機超微粒子の例としては、例えば、特開平１−９７６７８号公報、同２−２７５５１０号公報、同３−２８１３８３号公報、同３−２８５８１４号公報、同３−２８５８１５号公報、同４−９２１８３号公報、同４−２６７１８０号公報、同４−２７５９１７号公報等に開示されているアルミナ水和物である擬ベーマイトゾル、特開昭６０−２１９０８３号公報、同６１−１９３８９号公報、同６１−１８８１８３号公報、同６３−１７８０７４号公報、特開平５−５１４７０号公報等に記載されているようなコロイダルシリカ、特公平４−１９０３７号公報、特開昭６２−２８６７８７号公報に記載されているようなシリカ／アルミナハイブリッドゾル、特開平１０−１１９４２３号公報、同１０−２１７６０１号公報に記載されているような気相法シリカを高速ホモジナイザーで分散したようなシリカゾル、特開平１０−１８１１９１号公報、同１０−２７２８３３号公報、特開２００１−１９９１５８号公報及び同２００２−３３１７４７号公報に記載されているような機械的に粉砕した湿式合成シリカ、その他にもヘクトライト、モンモリロナイト等のスメクタイト粘土、ジルコニアゾル、クロミアゾル、イットリアゾル、セリアゾル、酸化鉄ゾル、ジルコンゾル、酸化アンチモンゾル等を代表的なものとして挙げることができる。
【００１５】
本発明でいう平均一次粒子径とは、微粒子の電子顕微鏡観察により一定面積内に存在する１００個の一次粒子各々の投影面積に等しい円の直径を粒子の粒子径として平均粒子径を求めたものであり、平均二次粒子径とは、希薄分散液をレーザー回折・散乱法を用いた粒度分布計により測定して得られたものである。
【００１６】
又、下塗り層上の上塗り層にはアルミナ水和物を主体とする無機超微粒子を用いる。ここでいう主体とは全無機超微粒子の５０質量％以上のことであり、アルミナ水和物が選択されるのは、他の無機超微粒子と比較して白紙光沢、インク吸収性、インク発色性、表面亀裂抑制の点に優れるからである。
【００１７】
他の無機超微粒子、例えば、気相法シリカを主体とした場合には、アルミナ水和物と比して、表面亀裂が発生しやすくなることがあり、上塗り層上に均一な光沢発現層を塗布することが困難となることがある。
【００１８】
上塗り層に表面亀裂が発生すると、光沢発現層塗布液中の微粒子成分が表面亀裂内部に落ち込むために、微粒子成分を上塗り層上に均一に留めておくことが困難となる。それにより少ない固形分塗布量で、白紙光沢発現効果を得ることが困難になる。表面亀裂が発生した上塗り層への光沢発現層の塗布でも、光沢発現層の塗布量を大幅に増加することで白紙光沢発現効果が得られることもあるが、インク吸収性やインク発色性に重大な悪影響を及ぼすことがある。
【００１９】
又、上塗り層のアルミナ水和物の平均二次粒子径は５０〜５００ｎｍであることが好ましい。平均二次粒子径が５０ｎｍ未満であると、塗布乾燥後の上塗り層の細孔分布が小さくなりすぎ、インク吸収性に悪影響を与えることがあり、５００ｎｍを超えた場合には上塗り層表面の凹凸が大きくなりすぎてしまい、光沢発現層を塗布した後の白紙光沢が乏しくなることがある。
【００２０】
又、上塗り層のアルミナ水和物の平均一次粒子径は３〜２５ｎｍであることが好ましい。平均一次粒子径が３ｎｍ未満であると、アルミナ水和物の比表面積が大きくなりすぎるために、塗層に表面亀裂が発生することがあり、２５ｎｍを超えた場合にはインク発色性に悪影響を与えることがある。
【００２１】
本発明の光沢発現層はケイ酸ナトリウム・マグネシウム微粒子を主体として含有する。主体となるケイ酸ナトリウム・マグネシウム微粒子の含有比率としては光沢発現層の固形分成分の５０質量％以上である。含有比率が５０質量％未満である場合は本発明の効果が充分に発現しないことがある。
【００２２】
本発明の光沢発現層に用いられるケイ酸ナトリウム・マグネシウムの化学組成は以下の一般式４ＳｉＯ２・ｘＭｇＯ・ｙＮａ２Ｏ・ｎＨ２Ｏ（２．５≦ｘ＜３．０，０＜ｙ＜０．５）により表すことができる。このケイ酸ナトリウム・マグネシウムの微粒子は表面電荷（マイナス電荷）を有し、陽イオン交換容量を有する。このようなケイ酸ナトリウム・マグネシウムは、例えばＩＯＮＩＴＥという商品名で水澤化学工業株式会社より市販されている。
【００２３】
ケイ酸ナトリウム・マグネシウム微粒子の水分散液は高いチキソトロピー性と透明性を有する。光沢発現層塗布液は、上塗り層上に塗布される際、水分散媒が上塗り層内に吸収されることで、素早く不動化が起こる。ケイ酸ナトリウム・マグネシウム微粒子由来のチキソトロピー性により、この不動化がより促進され、特に均一な光沢発現層の形成が可能となる。特に、本発明のように表面亀裂のない上塗り層上に、光沢発現層が形成されることで、より白紙光沢向上効果が高まる。又、分散液の透明性の高さから、透明性の高い光沢発現層が得られるため、インクジェット印刷時に非常に良好なインク発色性を得ることが可能である。
【００２４】
又、表面電荷がプラス電荷であるアルミナ水和物主体とする上塗り層上に、表面電荷がマイナス電荷である光沢発現層のケイ酸ナトリウム・マグネシウム微粒子を組み合わせることで、上塗り層と光沢発現層との間に働く結合力が大きくなり、光沢発現層にバインダー成分を適用しなくても良好な塗層が形成可能である。これにより、インク吸収性を損なうことがなく、高い白紙光沢を有する光沢発現層を形成することが可能である。
【００２５】
又、本発明の光沢発現層には、インク吸収性や塗布液の粘性を調整する等の目的で、ケイ酸ナトリウム・マグネシウム微粒子以外の微粒子やバインダー成分等を適用しても特に構わない。
【００２６】
又、本発明のインクジェット記録材料は、光沢発現層にケイ酸ナトリウム・マグネシウム微粒子を主体として含有することで非常に優れた顔料インク画像部擦過性を獲得可能である。かかる理由は明白ではないが、ケイ酸ナトリウム・マグネシウム微粒子由来のチキソトロピー性や水膨潤性の作用によるものと考えられる。光沢発現層に他の微粒子、例えば球状のコロイダルシリカを適用した場合よりも大幅な改善が見られる。
【００２７】
又、本発明の光沢発現層に用いられる前記ケイ酸ナトリウム・マグネシウム微粒子の平均一次粒子径は１〜５０ｎｍであることが好ましい。この平均一次粒子径が１ｎｍ未満であると光沢発現層の微粒子成分が上塗り層の細孔内に落ち込み、光沢発現層が均一に形成できないために白紙光沢が充分に向上しないことがある。又、５０ｎｍを超えた場合には表面粗さが大きくなるために白紙光沢に悪影響を与えることがある。
【００２８】
又、本発明の光沢発現層の塗布量は０．１〜２．５ｇ／ｍ２の範囲であることが好ましい。０．１ｇ／ｍ２未満であると、光沢発現層の被覆性が充分に得られないことがあり、２．５ｇ／ｍ２を超えた場合にはインク吸収性に悪影響を与える場合がある。より好ましい範囲は０．１〜１．５ｇ／ｍ２の範囲である。
【００２９】
本発明に用いる支持体は吸収性の支持体であれば特に限定されるものではないが、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等の木材パルプと従来公知の顔料を主成分として、バインダー及びサイズ剤や定着剤、歩留まり向上剤、カチオン化剤、紙力増強剤等の各種添加剤を用いて、長網抄紙機、円網抄紙機、ツインワイヤー抄紙機等の各種装置で製造された紙の支持体が好ましく用いられる。更に支持体に、澱粉、ポリビニルアルコール等でのサイズプレスやアンカーコート層を設けても構わない。このような支持体にそのまま本発明における塗層を設けても良いし、平坦化をコントロールする目的で、マシンカレンダー、ＴＧカレンダー、ソフトカレンダー等のカレンダー装置を使用しても良い。
【００３０】
本発明において、下塗り層、上塗り層、光沢発現層には、添加剤として、染料定着剤、顔料分散剤、増粘剤、流動性改良剤、粘度安定剤、ｐＨ調整剤、界面活性剤、消泡剤、抑泡剤、離型剤、発泡剤、浸透剤、着色染料、着色顔料、蛍光増白剤、紫外線吸収剤、酸化防止剤、レベリング剤、防腐剤、防バイ剤、耐水化剤、湿潤紙力増強剤、乾燥紙力増強剤等を適宜配合することもできる。
【００３１】
本発明において、下塗り層、上塗り層に用いられる無機微粒子としては、例えば、湿式合成シリカ、コロイダルシリカ、気相法シリカ、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、ケイソウ土、サチンホワイト、ケイ酸アルミニウム、ケイ酸カルシウム、ケイ酸マグネシウム、酸化スズゾル、酸化ニオブゾル、酸化セリウムゾル、酸化ランタンゾル、酸化ネオジミュームゾル、酸化イットリウムゾル、コロイダルアルミナ、アルミナ水和物、擬ベーマイト、水酸化アルミニウム、アルミナ、リトポン、ゼオライト、加水ハロイサイト、炭酸マグネシウム、水酸化マグネシウム等の公知の白色無機顔料や無機ゾル等を代表的なものとして挙げることができ、これらの無機微粒子の平均二次粒子径は１００μｍ以下のものが好ましく用いられる。又、前述した平均二次粒子径が５００ｎｍ以下の無機超微粒子も無機微粒子に含まれる。
【００３２】
本発明において、下塗り層、上塗り層又は光沢発現層に用いられるバインダーとしては、例えば、酸化澱粉、エーテル化澱粉、リン酸エステル化澱粉等の澱粉誘導体、カルボキシメチルセルロース、ヒドロキシエチルセルロース等のセルロース誘導体、カゼイン、ゼラチン、大豆蛋白、プルラン、アラビアゴム、カラヤゴム、アルブミン等の天然高分子樹脂又はその誘導体、ポリビニルアルコール又はその誘導体、ポリビニルピロリドン、ポリアクリルアミド、ポリエチレンイミン、ポリプロピレングリコール、ポリエチレングリコール、無水マレイン酸樹脂やスチレン−ブタジエン共重合体、メチルメタクリレート−ブタジエン共重合体等の共役ジエン系共重合体ラテックス、アクリル酸エステル及びメタクリル酸エステルの重合体又は共重合体等のアクリル系共重合体ラテックス、エチレン酢酸ビニル共重合体等のビニル系共重合体ラテックス、あるいはこれらの各種共重合体のカルボキシ基等の官能基含有単量体による官能基変性共重合体ラテックス、メラミン樹脂、尿素樹脂等の熱硬化合成樹脂等の親水性バインダー、ポリメチルメタクリレート等のアクリル酸エステル、メタクリル酸エステルの重合体又は共重合体樹脂、ポリウレタン樹脂、不飽和ポリエステル樹脂、ポリビニルブチラール、アルキッド樹脂ラテックス等が挙げられ、これらを１種以上使用できるが、本発明はこれらに限定されるものではない。
【００３３】
本発明において、光沢発現層に用いられるケイ酸ナトリウム・マグネシウム微粒子以外の微粒子としては、コロイダルアルミナ、あるいはコロイダルシリカ等が好ましく挙げられる。又、それ以外のものとしては、チタニアゾル（多木化学株式会社）、セリアチタニアゾル（触媒化成工業株式会社）、酸化アンチモンゾル（日産化学工業株式会社）、酸化セリウムゾル（多木化学株式会社）、酸化スズゾル（多木化学株式会社）、酸化ニオブゾル（多木化学株式会社）、酸化イットリウムゾル（多木化学株式会社）、酸化ランタンゾル（多木化学株式会社）、酸化ジルコニウムゾル（多木化学株式会社）等の無機ゾルが挙げられる。又、スチレン、アクリル、メタクリル等の有機ポリマーを主成分としたエマルジョン粒子やそれらの有機ポリマーを小さなコロイダルシリカ粒子で表面処理を行ったシリカ複合エマルジョン等のコロイド粒子が挙げられる。有機ポリマーを主成分としたエマルジョン粒子を用いる場合には、光沢発現層の塗布・乾燥時に溶融成膜しないようにＴｇが４０℃以上であるものが好ましく用いられる。これらのものとしては、例えば、ニチゴー・モビニール株式会社製モビニール７９０、モビニール９７２、モビニール８０５５Ａ等の各種エマルジョンが挙げられる。これらの無機微粒子の平均一次粒子径範囲としては１〜１２０ｎｍのものが、白紙光沢発現性やインク吸収性、インク発色性の点から好ましく用いられる。
【００３４】
本発明において、下塗り層、上塗り層及び光沢発現層を設ける際に、塗布する方法は、特に限定されず、公知の塗布方法を用いることができる。例えば、エアーナイフコーター、カーテンコーター、スライドリップコーター、ダイコーター、ブレードコーター、ゲートロールコーター、バーコーター、ロッドコーター、ロールコーター、ビルブレードコーター、ショートドエルブレードコーター、サイズプレス等の各種装置により塗布することができる。
【００３５】
本発明において、塗液塗布後に乾燥する方法は、特に限定されず、公知の乾燥方法を用いることができるが、特に熱風を吹きつける方法、赤外線を照射する方法等、加熱により乾燥する方法は、生産性が良く好ましく用いられる。
【００３６】
本発明において、下塗り層、上塗り層及び光沢発現層を塗布、乾燥後に白紙光沢や平滑性を更に向上させる目的で、カレンダー処理を行っても構わない。その際のカレンダー処理装置としては、グロスカレンダー、スーパーカレンダー、ソフトカレンダー等が挙げられる。又、公知のキャストコート法を用いて光沢面を形成することができる。
【実施例】
【００３７】
以下に本発明について、実施例を挙げて説明するが、本発明はこれらの例に限定されるものではない。又、実施例において示す「質量部」及び「質量％」は特に明示しない限り固形分の部及び％を示す。
【００３８】
＜支持体の作製＞
広葉樹晒クラフトパルプ（ＬＢＫＰ、濾水度３７０ｍｌｃｓｆ）８０部と針葉樹晒クラフトパルプ（ＮＢＫＰ、濾水度４００ｍｌｃｓｆ）２０部、タルク１３部、硫酸バンド３部、市販ロジンサイズ剤０．２部、カチオン澱粉０．３部を水に混合してなる固形分濃度１％のスラリーから、長網抄紙機にて坪量１００ｇ／ｍ２の原紙を抄造し、抄造時にサイズプレス装置で酸化澱粉を固形分で２ｇ／ｍ２付着させて支持体を製造した。
【００３９】
＜下塗り層塗布液１の調製＞
ホウ砂（四ホウ酸ナトリウム・十水和物）６部、ホウ酸（オルトホウ酸）６部、コロイダルシリカ（スノーテックス４０：日産化学工業株式会社製）を３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）を５０部、増粘剤（アルコガムＬ２８９ＨＶ：アクゾノーベル株式会社製）１部を添加し、固形分２２％になるように塗布液濃度を調節し、下塗り層塗布液１を得た。
【００４０】
＜下塗り層塗布液２の調製＞
ホウ砂（四ホウ酸ナトリウム・十水和物）２部、ホウ酸（オルトホウ酸）２部、コロイダルシリカ（スノーテックス４０：日産化学工業株式会社製）を３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）を５０部、増粘剤（アルコガムＬ２８９ＨＶ：アクゾノーベル株式会社製）１部を添加し、固形分２２％になるように塗布液濃度を調節し、下塗り層塗布液２を得た。
【００４１】
＜下塗り層塗布液３の調製＞
コロイダルシリカ（スノーテックス４０：日産化学工業株式会社製）を３０部及び湿式合成シリカ（ミズカシルＰ−７８Ａ：水澤化学工業株式会社製）１００部を固形分濃度２１％となるように水に分散して分散液を得た。その分散液にウレタンエマルジョンバインダー（ハイドランＷＬＳ２０７：ＤＩＣ株式会社製）を５０部、増粘剤（アルコガムＬ２８９ＨＶ：アクゾノーベル株式会社製）１部を添加し、固形分２２％になるように塗布液濃度を調節し、下塗り層塗布液３を得た。
【００４２】
＜上塗り層塗布液１の調製＞
アミド硫酸１．５部を分散剤とし、アルミナ水和物（ＤＩＳＰＥＲＡＬ  ＨＰ１４：サソールジャパン株式会社製）１００部を固形分濃度２８％となるように水に分散して分散液を得た。その分散液に固形分濃度８％のポリビニルアルコール（ＰＶＡ２３５：株式会社クラレ製）を８部、ホウ酸（オルトホウ酸）を０．２部添加し、固形分２０％になるように塗布液濃度を調節し、上塗り層塗布液１を得た。
【００４３】
＜上塗り層塗布液２の調製＞
カチオンポリマー（シャロールＤＣ９０２Ｐ：第一工業製薬株式会社製）１．５部を分散剤とし、気相法シリカ（アエロジル１３０：日本アエロジル株式会社製）１００部を固形分濃度２０％となるように水に分散して分散液を得た。その分散液に固形分濃度８％のポリビニルアルコール（ＰＶＡ２４５：株式会社クラレ製）を１５部、ホウ酸（オルトホウ酸）を０．２部添加し、固形分濃度１５％になるように塗布液濃度を調節し、上塗り層塗布液２を得た。
【００４４】
＜光沢発現層塗布液１の調製＞
平均一次粒子径約４ｎｍのケイ酸ナトリウム・マグネシウム微粒子（イオナイト：水澤化学工業株式会社製）を水に分散し、液温７５℃で攪拌機にて２時間攪拌、固形分濃度１％に調節し、光沢発現層塗布液１を得た。
【００４５】
＜光沢発現層塗布液２の調製＞
固形分を２．５％とする以外は、光沢発現層塗布液１と同様にし、光沢発現層塗布液２を得た。
【００４６】
＜光沢発現層塗布液３の調製＞
平均一次粒子径約４ｎｍのケイ酸ナトリウム・マグネシウム微粒子（イオナイト：水澤化学工業株式会社製）を水に分散し、液温７５℃で攪拌機にて２時間攪拌、固形分濃度１％のケイ酸ナトリウム・マグネシウム微粒子の分散液を得た。固形分量で６０部のケイ酸ナトリウム・マグネシウム微粒子分散液に、コロイダルシリカ（スノーテックス４０：日産化学工業株式会社製）を４０部添加し、固形分濃度１％となるように塗布液濃度を調節し、光沢発現層塗布液３を得た。
【００４７】
＜光沢発現層塗布液４の調製＞
コロイダルシリカ（スノーテックス４０：日産化学工業株式会社製）に水を添加し、固形分２．５％となるように塗布液濃度を調節し、光沢発現層塗布液４を得た。
【００４８】
＜光沢発現層塗布液５の調製＞
コロイダルシリカ（スノーテックスＺＬ：日産化学工業株式会社製）に水を添加し、固形分２．５％となるように塗布液濃度を調節し、光沢発現層塗布液５を得た。
【００４９】
（実施例１）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液１をエアーナイフコーターで０．２ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、実施例１のインクジェット記録材料を得た。
【００５０】
（実施例２）
支持体上に下塗り層塗布液２をエアーナイフコーターにて固形分塗布量１０ｇ／ｍ２となるように塗布、乾燥し、ホウ素化合物量が０．２ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液２をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、実施例２のインクジェット記録材料を得た。
【００５１】
（実施例３）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液２をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、実施例３のインクジェット記録材料を得た。
【００５２】
（実施例４）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液３をエアーナイフコーターで０．２ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、実施例４のインクジェット記録材料を得た。
【００５３】
（比較例１）
支持体上に下塗り層塗布液３をエアーナイフコーターにて固形分塗布量１０ｇ／ｍ２となるように塗布、乾燥し、ホウ素化合物量が０ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液２をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、比較例１のインクジェット記録材料を得た。
【００５４】
（比較例２）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液４をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、比較例２のインクジェット記録材料を得た。
【００５５】
（比較例３）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に光沢発現層塗布液５をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、比較例３のインクジェット記録材料を得た。
【００５６】
（比較例４）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液１をエアーナイフコーターにて固形分塗布量１５ｇ／ｍ２となるよう塗布、乾燥し、上塗り層を設けた。次に線圧１０ｋＮ／ｍ、速度５ｍ／ｍｉｎの条件で上塗り層面が金属ロール面に１回当たるようにソフトカレンダー処理を行い、比較例４のインクジェット記録材料を得た。
【００５７】
（比較例５）
支持体上に下塗り層塗布液１をエアーナイフコーターにて固形分塗布量１０ｇ／ｍ２となるように塗布、乾燥し、ホウ素化合物量が０．６ｇ／ｍ２の下塗り層を設けた。次に下塗り層上に上塗り層塗布液２をエアーナイフコーターにて固形分塗布量１５ｇ／ｍ２となるよう塗布、乾燥し、上塗り層を設けた。次に光沢発現層塗布液２をエアーナイフコーターで０．６ｇ／ｍ２となるよう塗布、乾燥し、光沢発現層を設けた。次に線圧１０ｋＮ／ｍ、速度５ｍ／ｍｉｎの条件で光沢発現層面が金属ロール面に１回当たるようにソフトカレンダー処理を行い、比較例５のインクジェット記録材料を得た。
【００５８】
以上のようにして、作製した実施例及び比較例のインクジェット記録材料について、下記の試験を行った。その結果を表１に示す。
【００５９】
＜白紙光沢＞
白紙光沢は、ＪＩＳ−Ｚ８７４１に準じて７５度鏡面光沢度（％）の測定を行った。
【００６０】
＜インク吸収性＞
顔料インク大判プリンター、セイコーエプソン（株）製「ＰＸ−９０００（プリンター設定：用紙種類＝ＭＣ写真用紙＜光沢＞、印刷品質＝スーパーファイン、双方向印刷＝オン、カラー設定＝色補正なし）」を用いて画像を印刷し、インク吸収性について下記の基準で、総合的に評価を行った。尚、評価に用いた画像は黒、シアン、マゼンタ、イエロー、ブルー、レッド、グリーン各色のベタ印刷部及びその中に白抜き文字を設けたパターンからなる。
◎：倍率２５倍の顕微鏡観察で各色のベタ印刷部境界や白抜き文字部に滲みが観察され
ず問題なし。
○：倍率２５倍の顕微鏡観察で各色のベタ印刷部境界や白抜き文字部に僅かに滲みが観
察されるが実使用上問題なし。
△：目視観察で各色のベタ印刷部境界や白抜き文字部に僅かに滲みがあり実使用困難。
×：目視観察で各色のベタ印刷部境界や白抜き文字部に明確な滲みがあり実使用不可。
【００６１】
＜インク発色性＞
顔料インク大判プリンター、セイコーエプソン（株）製「ＰＸ−９０００（プリンター設定：用紙種類＝ＭＣ写真用紙＜光沢＞、印刷品質＝スーパーファイン、双方向印刷＝オン、カラー設定＝色補正なし）」を用いて、シアン、マゼンタ、イエロー、ブラック各色のベタ印刷を行い、光学濃度をマクベス反射濃度計で測定し、各色の光学濃度の合計値を示した。数値が大きい方が、インク発色性が良いことを意味する。
【００６２】
＜表面亀裂観察＞
インク受理層表面のひび割れの有無は、作製したインクジェット記録材料の表面を倍率１００倍の顕微鏡観察により下記の基準で評価を行った。
◎：表面亀裂が観察されず問題なし。
○：大きさが小さく区画化されていない表面亀裂が僅かに観察されるが、実用上問題な      いレベル。
△：区画化された表面亀裂が散見されており、実使用困難レベル。
×：区画化された表面亀裂で全面が覆われており、実使用不可レベル。
【００６３】
＜顔料インク画像部擦過性＞
顔料インク大判プリンター、セイコーエプソン（株）製「ＰＸ−９０００（プリンター設定：用紙種類＝ＭＣ写真用紙＜光沢＞、印刷品質＝スーパーファイン、双方向印刷＝オン、カラー設定＝色補正なし）」を用いて、シアン、マゼンタ、イエロー、ブラック各色のベタ印刷を行い、印字後３０分後に印字部上にＰＰＣ用紙を重ねて置き、更にプラスチック板（２ｃｍ×２ｃｍ、厚さ２ｍｍ）上に２００ｇの重りを乗せ、静かに水平に引き、プラスチック板がＰＰＣ用紙を挟んで接触した印字部から非印字部でのインク尾引き、印字部のインク剥離について、以下の基準で評価した。
◎：インク尾引きが全く認められず問題なし。
○：インク尾引きが僅かに見られるが、インクの剥離はなく実用上問題はないレベル。
△：インク尾引き、インクの剥離がともに見られ、実使用困難レベル。
×：インク尾引き、インクの剥離が酷く、実使用不可レベル。
【００６４】
【表１】
2011194709.tif 000002
【００６５】
表１の結果から明らかなように本発明の実施例１〜４のインクジェット記録材料は高白紙光沢かつ良好なインク吸収性、インク発色性を有するとともに、特に顔料インク画像部擦過性に優れたインクジェット記録材料であることがわかる。
【００６６】
比較例１は下塗り層にホウ素化合物が含有されていないため、上塗り層塗布後に著しい表面亀裂が発生した。その上に光沢発現層を塗布したが、上塗り層表面亀裂内に光沢発現層成分が落ち込んだために光沢発現効果が殆ど得られなかった。又、表面亀裂により、印刷時に顔料インク成分が上塗り層表面亀裂内に同様に落ち込んだために、インク発色性も不充分であった。
【００６７】
比較例２、３は光沢発現層にコロイダルシリカが用いられており、光沢発現性はある程度認められるものの充分ではなく、又、顔料インク画像部擦過性も問題のあるレベルであった。
【００６８】
比較例４は光沢発現層が塗布されておらず、白紙光沢が充分でなく、インク発色性もやや乏しいものであった。
【００６９】
比較例５は上塗り層塗布後に著しい表面亀裂が発生した。その上に光沢発現層を塗布したが、上塗り層表面亀裂内に光沢発現層成分が落ち込んだために光沢発現効果が殆ど得られなかった。又、表面亀裂により、印刷時に顔料インク成分が上塗り層表面亀裂内に同様に落ち込んだために、インク発色性も不充分であった。